КОМПОЗИТНАЯ ИЗНАШИВАЕМАЯ ДЕТАЛЬ

1. Композитная изнашиваемая деталь, содержащая матрицу из сплава железа и по меньшей мере одно керамическое армирование в виде вставки (1) с ажурной структурой, причем ажурная структура содержит глухие отверстия (2), при этом глухая сторона отверстий расположена на наиболее подверженной напряжению стороне (3) указанной изнашиваемой детали.
2. Композитная изнашиваемая деталь по п. 1, в которой указанная керамическая вставка содержит по меньшей мере две области (А, В), причем наиболее подверженная напряжению область (А) содержит большинство глухих отверстий (2), а наименее подверженная напряжению область (В) содержит большинство сквозных отверстий (4).
3. Композитная изнашиваемая деталь по п. 2, в которой площадь сечения отверстий керамической вставки (1) в области (А) меньше, чем площадь сечения в области (В) указанной изнашиваемой детали.
4. Композитная изнашиваемая деталь по п. 2 или 3, в которой общая площадь сечения раскрытий отверстий во вставке (1) на стороне (А) меньше, чем общая площадь сечения раскрытий отверстий на стороне (В).
5. Композитная изнашиваемая деталь по любому из пп. 2-4, в которой глухая сторона керамической вставки (1) частично или полностью образована керамикой, состав которой отличается от состава, образующего область (В) со сквозными отверстиями (4).
6. Композитная изнашиваемая деталь по любому из пп. 2-5, в которой имеются по меньшей мере две наложенные друг на друга керамические армирующие структуры (D, Е) в области (А).
7. Композитная изнашиваемая деталь по любому из предшествующих пунктов, в которой глухие отверстия во вставке расположены под наклоном.
8. Композитная изнашиваемая деталь по любому из предшествующих пунктов, в которой глухие отверстия имеют форму усеченного конуса.
9. Композитная изнашиваемая деталь по любому из предшествующих пунктов, в которой керамическая вставка (1) содержит оксид алюминия-диоксид циркония.
10. Композитная изнашиваемая деталь по любому из предшествующих пунктов, в которой керамическая вставка (1) содержит карбиды, образованные in situ в результате самораспространяющейся экзотермической реакции, предпочтительно карбид титана.
11. Композитная изнашиваемая деталь по любому из предшествующих пунктов, в которой керамическая вставка (1) содержит зерна металлокерамического композита (кермет).
12. Композитная изнашиваемая деталь по любому из предшествующих пунктов, в которой керамическая структура содержит оксид алюминия-диоксид циркония в пропорции от 10 до 90 об.% оксида алюминия и от 90 до 10 об.% диоксида циркония, причем диоксид циркония необязательно стабилизирован оксидом иттрия.
13. Способ изготовления изнашиваемой детали по любому из предшествующих пунктов, включающий следующие стадии:
обеспечение формы для изготовления изнашиваемой детали путем литья сплава железа;
размещение вставки по любому из пп. 1-12 в виде агрегата миллиметровых гранул керамического материала или пропитываемых предшественников керамического материала в форме так, чтобы глухая сторона находилась на наиболее подверженной напряжению стороне изнашиваемой детали;
пропитывание вставки расплавленным сплавом железа.
14. Способ по п. 13, в котором сплав железа включает сталь или чугун.
15. Способ по п. 13 или 14, в котором агрегаты миллиметровых керамических гранул или агрегаты пропитываемых предшественников керамики выбраны из следующих составов:
оксида алюминия-диоксида циркония в пропорциях от 90/10 до 10/90, причем диоксид циркония необязательно стабилизирован оксидом иттрия;
порошка углерода и титана, необязательно содержащего порошок железа в качестве замедлителя реакции, инициированной литьем сплава железа;
металлокерамических композитов (кермета).